(57)【要約】【課題】十分な接着力で平滑面及び粗面のいずれにも接着することができ、かつ適用する表面に拘らず接着後に平滑な外観を呈する粘着シートを提供する。【解決手段】一実施態様の粘着シートは、８０μｍ以上２ｍｍ以下の厚みを有する剛性シートと、剛性シートの一方の面上に配置された第１感圧接着層であって、４０μｍ以上１．２ｍｍ以下の厚みを有し、凹凸を有する微細構造化表面を有する第１感圧接着層とを含む。【選択図】図１
2020100721.tif 000002
【特許請求の範囲】
【請求項１】
８０μｍ以上２ｍｍ以下の厚みを有する剛性シートと、
前記剛性シートの一方の面上に配置された第１感圧接着層であって、４０μｍ以上１．２ｍｍ以下の厚みを有し、凹凸を有する微細構造化表面を有する第１感圧接着層と
を含む粘着シート。
【請求項２】
透明樹脂フィルムであって、前記透明樹脂フィルムの表面に印刷されたグラフィック画像を有する透明樹脂フィルムをさらに含む、請求項１に記載の粘着シート。
【請求項３】
前記第１感圧接着層の２５℃における剪断貯蔵弾性率Ｇ’が５×１０４Ｐａ以上１×１０６Ｐａ以下である、請求項１又は２のいずれかに記載の粘着シート。
【請求項４】
前記剛性シートが１０ＭＰａ以上３００ＭＰａ以下の降伏弾性率を有する、請求項１〜３のいずれか一項に記載の粘着シート。
【請求項５】
前記剛性シートの降伏弾性率と厚みとの積が、０．９×１０４Ｎ／ｍ以上５×１０４Ｎ／ｍ以下である、請求項１〜４のいずれか一項に記載の粘着シート。
【請求項６】
前記剛性シートの２％引張強度が４０Ｎ／２５ｍｍ以上である、請求項１〜５のいずれか一項に記載の粘着シート。
【請求項７】
前記剛性シートがポリエステルフィルムである、請求項１〜６のいずれか一項に記載の粘着シート。
【請求項８】
前記第１感圧接着層の微細構造化表面が、凸部と、その凸部の周りを取り囲む凹部とから構成される、請求項１〜７のいずれか一項に記載の粘着シート。
【請求項９】
前記凸部及び前記凹部が幅５μｍ以上１００μｍ以下の連通路を形成する、請求項８に記載の粘着シート。
【請求項１０】
前記凸部及び前記凹部が深さ１０μｍ以上４００μｍ以下の連通路を形成する、請求項８又は９のいずれかに記載の粘着シート。
【請求項１１】
前記第１感圧接着層の上に配置された、前記第１感圧接着層の前記微細構造化表面と相補的な微細構造化表面を有するライナーをさらに含む、請求項１〜１０のいずれか一項に記載の粘着シート。
【請求項１２】
前記第１感圧接着層がアクリル系粘着剤を含む、請求項１〜１１のいずれか一項に記載の粘着シート。
【請求項１３】
前記第１感圧接着層が白色顔料を含む、請求項１〜１２のいずれか一項に記載の粘着シート。
【請求項１４】
金属層をさらに含む、請求項１〜１３のいずれか一項に記載の粘着シート。
【請求項１５】
前記金属層が前記剛性シートの他方の面上に配置されている、請求項１４に記載の粘着シート。
【請求項１６】
前記金属層がアルミニウムを含む、請求項１４又は１５のいずれかに記載の粘着シート。
【請求項１７】
前記剛性シートの他方の面に第２感圧接着層を有する、請求項２〜１６のいずれか一項に記載の粘着シート。
【請求項１８】
前記第２感圧接着層が白色顔料を含む、請求項１７に記載の粘着シート。
【請求項１９】
前記透明樹脂フィルムが前記剛性シートである、請求項２〜１８のいずれか一項に記載の粘着シート。
【請求項２０】
８０μｍ以上２ｍｍ以下の厚みを有する剛性シートと、
前記剛性シートの一方の面上に配置された第１感圧接着層であって、４０μｍ以上１．２ｍｍ以下の厚みを有し、凹凸を有する微細構造化表面を有する第１感圧接着層と
を含む粘着シートを提供することと、
前記粘着シートを粗面に適用することと
を含む、粘着シートを粗面に適用する方法であって、
前記粗面に適用された後に前記粘着シートが平滑な外観を呈する、方法。
【請求項２１】
前記粘着シートが透明樹脂フィルムを含み、前記透明樹脂フィルムが、前記透明樹脂フィルムの表面に印刷されたグラフィック画像を有する、請求項２０に記載の方法。
【請求項２２】
前記粗面に適用された前記粘着シートの周縁部及び前記粗面の少なくとも一部を覆うようにシールテープを適用することをさらに含む、請求項２０又は２１のいずれかに記載の方法。
【発明の詳細な説明】
【技術分野】
【０００１】
本開示は粘着シート及び粘着シートを粗面に適用する方法に関する。
【背景技術】
【０００２】
粘着シートは様々な用途に使用されており、例えばグラフィック画像を有する粘着性のグラフィックシートは、外装及び内装の装飾、又は広告目的で使用されている。凹凸形状を有する基材表面に適用される一般的な粘着シートは、良好な接着を達成するために基材表面の形状に対して追従することができる柔軟性を有している。
【０００３】
特許文献１（特開平６−２８７５２５号公報）は、「フィルム基材の表面に、粘着剤を塗布して成る装飾用粘着フィルムにおいて、該フィルムの硬さがＪＩＳＫ５４００に準拠する鉛筆引っかき試験においてＨから３Ｂの範囲であり、該粘着剤が、弾性率が１×１０４〜１×１０６ｄｙｎ／ｃｍ２の粘着性微小球を含有したことを特徴とする粘着フィルム」を記載している。
【０００４】
特許文献２（特開平９−１５７６０６号公報）は、「Ｉ）支持体と、ＩＩ）上記支持体上に形成され、粘着性の粘着性微小球と粘着性ポリマーとを含んでなる粘着層とを有してなる粘着シートにおいて、ａ）上記粘着層は、上記粘着性微小球が少なくとも２個集まって形成されたクラスターと上記粘着性ポリマーとを含有する凸状粘着部を有し、ｂ）その粘着シートを１ｋｇ／ｃｍの圧力で平坦なガラス板表面に貼り付けて測定した場合、粘着層と板表面との面積接触率が２０〜９０％である、粘着シート」を記載している。
【０００５】
特許文献３（特開平８−１１３７６８号公報）は、「フィルム基材の表面に粘着剤を塗布して成る装飾用粘着フィルムにおいて、当該粘着剤が微小球を有し、その微小球の弾性率が１×１０４〜１×１０７ｄｙｎ／ｃｍ２であり、且つ粒径が１０〜１００μｍ（体積平均直径として）であることを特徴とする粘着フィルム」を記載している。
【先行技術文献】
【特許文献】
【０００６】
【特許文献１】特開平６−２８７５２５号公報
【特許文献２】特開平９−１５７６０６号公報
【特許文献３】特開平８−１１３７６８号公報
【発明の概要】
【発明が解決しようとする課題】
【０００７】
モルタル、コンクリート、サイディングボード、スタッコ、エンボス加工を施した壁紙などの粗面に接着した後でも平滑な外観を呈する粘着シートに対する要求がある。また、粘着シートは、これらの粗面のみならず、金属板、樹脂フィルムなどの平滑面に対しても十分な接着力を有することが望ましい。例えば、そのような粘着シートをグラフィックシートとして用いると、グラフィック画像の品質を維持しつつ様々な表面にグラフィックシートを設置することができる。
【０００８】
本開示は、十分な接着力で平滑面及び粗面のいずれにも接着することができ、かつ適用する表面に拘らず接着後に平滑な外観を呈する粘着シートを提供する。
【課題を解決するための手段】
【０００９】
一実施態様によれば、８０μｍ以上２ｍｍ以下の厚みを有する剛性シートと、前記剛性シートの一方の面上に配置された第１感圧接着層であって、４０μｍ以上１．２ｍｍ以下の厚みを有し、凹凸を有する微細構造化表面を有する第１感圧接着層と
を含む粘着シートが提供される。
【００１０】
別の実施態様によれば、８０μｍ以上２ｍｍ以下の厚みを有する剛性シートと、前記剛性シートの一方の面上に配置された第１感圧接着層であって、４０μｍ以上１．２ｍｍ以下の厚みを有し、凹凸を有する微細構造化表面を有する第１感圧接着層とを含む粘着シートを提供することと、前記粘着シートを粗面に適用することとを含む、粘着シートを粗面に適用する方法であって、前記粗面に適用された後に前記粘着シートが平滑な外観を呈する、方法が提供される。
【発明の効果】
【００１１】
本開示の粘着シートは、所定の厚みを有し凹凸を有する微細構造化表面を有する第１感圧接着層と、所定の厚みを有する剛性シートとを組み合わせることにより、平滑面及び粗面のいずれに対しても十分な接着力を示し、かつ適用する表面に拘らず接着後に平滑な外観を呈することができる。
【００１２】
なお、上述の記載は、本発明の全ての実施態様及び本発明に関する全ての利点を開示したものとみなしてはならない。
【図面の簡単な説明】
【００１３】
【図１】一実施態様の粘着シートの概略断面図である。
【図２】別の実施態様の粘着シートの概略断面図である。
【図３】さらに別の実施態様の粘着シートの概略断面図である。
【図４】さらに別の実施態様の粘着シートの概略断面図である。
【図５】さらに別の実施態様の粘着シートの概略断面図である。
【図６】さらに別の実施態様の粘着シートの概略断面図である。
【発明を実施するための形態】
【００１４】
以下、本発明の代表的な実施態様を例示する目的でより詳細に説明するが、本発明はこれらの実施態様に限定されない。
【００１５】
本開示において「（メタ）アクリル」とはアクリル又はメタクリルを意味し、「（メタ）アクリレート」とはアクリレート又はメタクリレートを意味する。
【００１６】
本開示において「感圧接着」とは、使用温度範囲で、例えば０℃以上、５０℃以下の範囲で恒久的に粘着性であり、軽い圧力で様々な表面に接着し、相変化（液体から固体へ）を呈さない材料又は組成物の特性を意味する。
【００１７】
本開示において「上に配置される」とは、直接的に上に配置される場合のみならず、間接的に上に配置される場合も含む。
【００１８】
一実施態様の粘着シートは、８０μｍ以上２ｍｍ以下の厚みを有する剛性シートと、剛性シートの一方の面上に配置された第１感圧接着層であって、４０μｍ以上１．２ｍｍ以下の厚みを有し、凹凸を有する微細構造化表面を有する第１感圧接着層とを含む。第１感圧接着層の凹凸を有する微細構造化表面を被着体表面に接触させ、必要に応じて加圧することで、粘着シートが被着体に接着される。
【００１９】
図１に、一実施態様による粘着シート１０の概略断面図を示す。粘着シート１０は、剛性シート１２と、剛性シート１２の一方の面（図１では下面）の上に配置された第１感圧接着層１４とを含む。第１感圧接着層１４は凹凸を有する微細構造化表面１４２を有する。図１では、任意の構成要素として第１感圧接着層１４の上（図１では下面）に、第１感圧接着層１４の微細構造化表面１４２と相補的な微細構造化表面を有するライナー１６が示されている。
【００２０】
第１感圧接着層は剛性シートの上に直接配置されてもよく、剛性シートの上に間接的に配置、すなわち剛性シート上の他の層、例えば印刷層、金属蒸着層などの装飾層、金属層、追加の樹脂フィルム層などの上に配置されてもよい。
【００２１】
剛性シートは、第１感圧接着層の支持体として機能し、かつ、粘着シートの適用時に第１感圧接着層の微細構造化表面の凹凸が変形することにより生じた応力に抵抗して粘着シートの変形を防止し、その結果、粘着シートの外観を平滑に保つことに寄与する。被着体が凹凸表面を有する場合は、剛性シートは接着時に粘着シートが凹凸表面に過度に追従することを抑制し、凹凸表面の突起が粘着シートを貫通することを防止できる。粘着シートを垂直面に適用した場合、剛性シートは粘着シートの変形を抑制して、自重による剥離を防止することができる。
【００２２】
剛性シートの厚みは約８０μｍ以上、約２ｍｍ以下である。いくつかの実施態様では、剛性シートの厚みは約１００μｍ以上又は約１５０μｍ以上、約１ｍｍ以下又は約５００μｍ以下である。剛性シートの厚みを上記範囲とすることで、シート自身の有する剛性と組み合わされて、接着時に粘着シートの外観の平滑性を維持することができる。剛性シートの厚みが面内で異なる場合、本開示において剛性シートの厚みとは剛性シートの最小厚みを指す。
【００２３】
いくつかの実施態様では、剛性シートの降伏弾性率は、約１０ＭＰａ以上、約１５ＭＰａ以上、又は約２０ＭＰａ以上、約３００ＭＰａ以下、約２５０ＭＰａ以下又は約２００ＭＰａ以下である。剛性シートの降伏弾性率を上記範囲とすることで、剛性シートの厚みと組み合わされて、接着時に粘着シートの外観の平滑性を維持することができる。降伏弾性率は、剛性シートを幅１５ｍｍ、長さ１００ｍｍの長方形に切断して試験片を作製し、ＪＩＳ  Ｋ  ７１２７：１９９９に準拠して試験片の伸び特性を、引張試験機を用いて２０℃、掴み間隔５０ｍｍ、引張速度３００ｍｍ／分の条件で測定したときの、降伏点における弾性率と定義される。
【００２４】
いくつかの実施態様では、剛性シートの降伏弾性率と厚みの積は、約０．９×１０４Ｎ／ｍ以上、約１．０×１０４Ｎ／ｍ以上、又は約１．５×１０４Ｎ／ｍ以上、約５×１０４Ｎ／ｍ以下、約４×１０４Ｎ／ｍ以下、又は約３×１０４Ｎ／ｍ以下である。降伏弾性率と厚みの積は、剛性シートの曲げ剛性に比例する。剛性シートの降伏弾性率と厚みの積を上記範囲とすることで、剛性シートが接着時に粘着シートの外観の平滑性を維持するのに十分な曲げ剛性を有することができる。
【００２５】
いくつかの実施態様では、剛性シートの２％引張強度は、約４０Ｎ／２５ｍｍ以上、約４５Ｎ／２５ｍｍ以上、又は約５０Ｎ／２５ｍｍ以上である。剛性シートの２％引張強度を上記範囲とすることで、接着時に粘着シートの外観の平滑性を維持することができ、粘着シートの破断又は破壊及びそれに伴う糊残りを生じさせずに粘着シートを除去することができる。２％引張強度は、剛性シートを幅２５ｍｍ、長さ１００ｍｍの長方形に切断して試験片を作製し、引張試験機を用いて２０℃、掴み間隔５０ｍｍ、引張速度３００ｍｍ／分の条件で測定したときの、２％伸びにおける引張強度と定義される。
【００２６】
剛性シートの材料は特に限定されないが、例えばポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などの樹脂を含むフィルム；上質紙、塗工紙、及び珪藻土等の種々の材料を含む含浸紙などの紙；並びにこれらの紙に前記樹脂がラミネートされたラミネート紙が挙げられる。高い降伏弾性率と強度を有し、耐候性に優れ、比較的安価であることから、剛性シートとしてポリエステルフィルムを用いることが有利である。
【００２７】
剛性シートに、装飾等を目的としたエンボス処理、プライマー処理、コロナ処理、プラズマ処理などの表面処理などが施されていてもよい。表面処理を行うことで第１感圧接着層及び／又は第２感圧接着層と剛性シートの密着性を高めることができる。
【００２８】
剛性シートは延伸フィルムであってもよく非延伸フィルムであってもよい。剛性シートは延伸フィルム、特に２軸延伸フィルムであることが、フィルムの剛性及び引張強度を有利に高めることができる。
【００２９】
剛性シートはその他の任意成分、例えばフィラー、着色剤、紫外線吸収剤、酸化防止剤などを含んでもよい。
【００３０】
第１感圧接着層は、凹凸を有する微細構造化表面を有する。凹凸を有する微細構造化表面は接着面として被着体表面と対向する。粘着シートの接着時に微細構造化表面の凸部が変形して、例えば粘着シートの厚み方向に圧縮されて、第１感圧接着層の被着体表面との接触面積が増大し、粘着シートが被着体表面に接着する。凹凸を有する微細構造化表面は、凸部と凹部の高低差を利用して粗面との接触面積も大きくすることができ、それにより粗面に対する接着力も高めることができる。
【００３１】
第１感圧接着層の厚みは約４０μｍ以上、約１．２ｍｍ以下である。いくつかの実施態様では、第１感圧接着層の厚みは約１００μｍ以上又は約１５０μｍ以上、約１ｍｍ以下又は約５００μｍ以下である。第１感圧接着層の厚みを約４０μｍ以上とすることで、平滑面及び粗面のいずれに対しても十分な接着力を得ることができる。第１感圧接着層の厚みを約１．２ｍｍ以下とすることで、粗面の凹凸に対して第１感圧接着層が過度に追従して粘着シートの外観の平滑性が低下することを防止又は抑制することができる。本開示において第１感圧接着層の厚みとは第１感圧接着層の最大厚みを指す。
【００３２】
いくつかの実施態様において、第１感圧接着層の２５℃における剪断貯蔵弾性率Ｇ’は、約５×１０４Ｐａ以上、約１×１０５Ｐａ以上、又は約２×１０５Ｐａ以上、約１×１０６Ｐａ以下、約８×１０５Ｐａ以下、又は約６×１０５Ｐａ以下である。第１感圧接着層の剪断貯蔵弾性率Ｇ’を上記範囲とすることにより、第１感圧接着層の接着力及び微細構造化表面の形状を粗面及び平滑面の両方に適したものに維持することができる。剪断貯蔵弾性率Ｇ’は、測定温度範囲−８０℃〜１５０℃、昇温速度５．０℃／分、周波数１．０Ｈｚの剪断モードで測定したときの２５℃における値である。剪断貯蔵弾性率Ｇ’は、例えばティー・エイ・インスツルメント・ジャパン株式会社（日本国東京都品川区）の動的粘弾性測定装置ＡＲＥＳを用いて測定することができる。
【００３３】
第１感圧接着層は粘着剤を含む。粘着剤としてアクリル系樹脂、ポリウレタン、ポリオレフィン、ポリエステル、ゴム系樹脂、シリコーン系樹脂、酢酸ビニル系樹脂等の樹脂を含む粘着剤を使用することができる。粘着剤は粘着付与剤を含んでもよく、架橋されていてもよい。本開示における「粘着（性）」とは常温で短時間わずかな圧力を加えただけで接着性を示す材料の性質を意味しており、「感圧接着」と相互に交換可能に使用される。
【００３４】
一実施態様では粘着剤はアクリル系粘着剤である。アクリル系粘着剤は、接着性能及び耐候性に優れており、変性が容易であることから、被着体の材料の種類及び表面状態、例えば表面粗さ、プライマー処理の有無などに合わせて接着特性を調節することができる。
【００３５】
アクリル系粘着剤は粘着性アクリル系ポリマーを含む。いくつかの実施態様では、アクリル系粘着剤は、メチル（メタ）アクリレート、エチル（メタ）アクリレート、ｎ−ブチル（メタ）アクリレート、イソアミル（メタ）アクリレート、２−メチルブチル（メタ）アクリレート、ｎ−ヘキシル（メタ）アクリレート、２−エチルヘキシル（メタ）アクリレート、イソオクチル（メタ）アクリレート、イソノニル（メタ）アクリレート、デシル（メタ）アクリレート、ドデシル（メタ）アクリレート、シクロヘキシル（メタ）アクリレート、イソボルニル（メタ）アクリレートなどのアルキル（メタ）アクリレート；フェノキシエチル（メタ）アクリレートなどのフェノキシアルキル（メタ）アクリレート；メトキシプロピル（メタ）アクリレート、２−メトキシブチル（メタ）アクリレートなどのアルコキシアルキル（メタ）アクリレート；グリシジル（メタ）アクリレート、テトラヒドロフルフリル（メタ）アクリレートなどの環状エーテル含有（メタ）アクリレート；２−ヒドロキシエチル（メタ）アクリレート、２−ヒドロキシプロピル（メタ）アクリレート、４−ヒドロキシブチル（メタ）アクリレートなどの水酸基含有モノマー；（メタ）アクリル酸、クロトン酸、イタコン酸、フマル酸、シトラコン酸、マレイン酸などのカルボキシル基含有モノマー；及び（メタ）アクリルアミドからなる群より選択される１種以上のモノマーを含むモノマー組成物の重合物である粘着性アクリル系ポリマーを含む。
【００３６】
アルキル（メタ）アクリレートは粘着性アクリル系ポリマーの主成分を構成する。いくつかの実施態様では、アルキル（メタ）アクリレートの配合量は、モノマー組成物の重合性成分１００質量部を基準として、約５０質量部以上、約７０質量部以上、又は約８０質量部以上、約９９．５質量部以下、約９９質量部以下、又は約９８質量部以下である。本開示における「重合性成分」とは、以下説明するラジカル重合により重合可能な成分を意味する。「重合性成分」が質量部に関して用いられるときは、これらの成分の合計質量を意味する。
【００３７】
水酸基含有モノマー、カルボキシル基含有モノマー、及び（メタ）アクリルアミドは、比較的高い極性を有する官能基を分子内に有する極性モノマーである。極性モノマーは、粘着性アクリル系ポリマーに高い凝集力を付与する、及び／又は粘着性アクリル系ポリマーと基材表面との相互作用を高めることが知られている。いくつかの実施態様では、極性モノマーの配合量は、モノマー組成物の重合性成分１００質量部を基準として、約０．１質量部以上、約０．５質量部以上、又は約１質量部以上、約１０質量部以下、約５質量部以下、又は約３質量部以下である。
【００３８】
粘着性アクリル系ポリマーは、上記モノマー組成物を、通常のラジカル重合方法、例えば溶液重合、懸濁重合、乳化重合、塊状重合などを用いて重合することにより得ることができる。重合開始剤として、過酸化ベンゾイル、ラウロイルペルオキシド、ビス（４−ｔｅｒｔ−ブチルシクロヘキシル）ペルオキシジカーボネートなどの有機過酸化物、２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、アゾビス（２，４−ジメチルバレロニトリル）（ＡＶＮ）などのアゾ系重合開始剤などを用いることができる。重合開始剤の使用量は、モノマー組成物の重合性成分１００質量部を基準として、一般に約０．０１質量部以上、又は約０．０５質量部以上、約５質量部以下、又は約３質量部以下とすることができる。
【００３９】
いくつかの実施態様では、粘着性アクリル系ポリマーの重量平均分子量は約１０万以上、又は約２０万以上、約１００万以下、又は約７０万以下である。粘着性アクリル系ポリマーの重量平均分子量は、ＧＰＣ（ゲルパーミエーションクロマトグラフ）法により標準ポリスチレンを用いて決定される。
【００４０】
粘着性アクリル系ポリマーは架橋剤で架橋されていてもよい。架橋剤として、Ｎ，Ｎ，Ｎ’，Ｎ’−テトラグリシジル−１，３−ベンゼンジ（メタンアミン）などのエポキシ化合物、イソシアネート化合物、メラミン化合物、ポリ（メタ）アクリレート化合物、アミド化合物、ビスアミド化合物、１，１’−イソフタロイル−ビス（２−メチルアジリジン）などの二塩基酸のビスアジリジン誘導体などが使用できる。架橋剤として、エポキシ化合物、特にＮ，Ｎ，Ｎ’，Ｎ’−テトラグリシジル−１，３−ベンゼンジ（メタンアミン）を用いることが好ましい。架橋剤の添加量は、架橋剤の種類にもよるが、粘着性アクリル系ポリマー１００質量部に対して、一般に約０．１質量部以上、又は約０．２質量部以上、約１０質量部以下、又は約５質量部以下とすることができる。架橋剤をこの範囲で調整し、架橋密度を上げることで、第１感圧接着層の凝集力を高めて、第１感圧接着層の接着力及び微細構造化表面の形状を粗面及び平滑面の両方に適したものに維持することができる。
【００４１】
粘着性アクリル系ポリマーのガラス転移温度Ｔｇは、例えば、約−６５℃以上、約−６０℃以上、又は約−５０℃以上、約２５℃以下、約０℃以下、又は約−１０℃以下とすることができる。粘着性アクリル系ポリマーのガラス転移温度を上記範囲とすることにより、第１感圧接着層の接着力を調節して第１感圧接着層に必要な接着力と微細構造化表面の形状保持性の両方を付与することができる。粘着性アクリル系ポリマーのガラス転移温度Ｔｇ（℃）は、粘着性アクリル系ポリマーがｎ種類のモノマーから共重合されているとして、以下のＦＯＸの式
【数１】
2020100721.tif 000003
より求めることができる（Fox, T. G., Bull. Am. Phys. Soc., 1 (1956), p. 123）。式中、Ｔｇｉは成分ｉのホモポリマーのガラス転移温度（℃）、Ｘｉは重合の際に添加した成分ｉのモノマーの質量分率をそれぞれ示し、ｉは１〜ｎの自然数であり、
【数２】
2020100721.tif 000004
である。
【００４２】
第１感圧接着層の凹凸を有する微細構造化表面は、凸部と、その凸部の周りを取り囲む凹部とから構成することができる。このような微細構造化表面を第１感圧接着層に形成する方法の一例を以下説明するがこれに限られない。
【００４３】
所定の凹凸構造を有する剥離面を持つライナーを用意する。このライナーの剥離面に、粘着シートの第１感圧接着層を形成するための粘着剤を塗布、及び必要に応じて乾燥、加熱及び／又は放射線照射して第１感圧接着層を形成する。これにより、第１感圧接着層のライナーと接する面（これが粘着シートの接着面となる。）に、ライナーの凹凸構造（ネガ構造）を転写し、第１感圧接着層に所定の凹凸構造（ポジ構造）を有する微細構造化表面を形成する。したがって、この方法によれば、第１感圧接着層の微細構造化表面とライナーの微細構造化表面とは互いに相補的である。
【００４４】
粘着シートの被着体への貼り付け操作中に微細構造化表面の凹凸が圧力で変形することで、粘着性の凸部は被着体表面に接着するのに適した形状に変形する。変形の程度は、第１感圧接着層を被着体に接触させた際に凸部及び凹部と被着体表面の接触面積が大きくなるように、第１感圧接着層の厚み、微細構造化表面の凸部及び凹部の形状、寸法及び配置、及び粘着剤の剪断貯蔵弾性率Ｇ’などにより制御することができる。
【００４５】
微細構造化表面は様々な形状の凸部を含むことができる。凸部の形状として、例えば、円柱、楕円柱、角柱、半球、半楕円球、円錐、角錐、切頭円錐、切頭角錐などが挙げられる。微細構造化表面が複数の種類の形状の凸部の組み合わせを含んでもよい。凸部の基部の断面形状が頂部の断面形状と異なっていてもよい。例えば、頂部の断面が円形であるのに対して、基部の断面が正方形であってもよい。凸部の基部の断面積は、通常凸部の頂部の断面積より大きい。凸部の基部は互いに又は交互に当接していてもよく、隣接する凸部の基部が所定の距離で互いに分離していてもよい。
【００４６】
いくつかの実施態様では、凸部の基部の断面積は、約１００００μｍ２以上、約２００００μｍ２以上、又は約３００００μｍ２以上、約５ｍｍ２以下、約４ｍｍ２以下、約３ｍｍ２以下である。凸部の基部の断面積を上記範囲とすることにより、粘着シートを粗面に対して高い接着力で接着することができる。
【００４７】
一実施態様では、凸部の頂部は平面を有してもよい。頂部に平面を有する凸部の形状として、例えば、円柱、楕円柱、角柱、切頭円錐、及び切頭角錐が挙げられる。これらの形状を有する凸部を第１感圧接着層の微細構造化表面に有する粘着シートは、平滑面に対して高い接着力で接着することができる。
【００４８】
いくつかの実施態様では、凸部の頂部の合計断面積は、第１感圧接着層の平面面積の約３０％以上、約５０％以上、又は約７０％以上、約９９％以下、約９５％以下、又は約９０％以下である。凸部の頂部の合計断面積を上記範囲の割合とすることにより、平滑面への接着力及び粗面への接着力の両方を有利な範囲でバランスさせることができる。本開示において「平面面積」とは、第１感圧接着層の厚み方向に沿って見たときの第１感圧接着層の平面形状から求められる面積を意味する。
【００４９】
第１感圧接着層の構造化表面の凸部と凹部の高低差は、第１感圧接着層の凹凸表面のトポグラフィー（表面の形状又は特徴）を示す指標の一つであり、特に粗面に対する接着性に関係する。いくつかの実施態様では、第１感圧接着層の構造化表面の凸部と凹部の高低差は、約１０μｍ以上、約４０μｍ以上、又は約８０μｍ以上、約４００μｍ以下、約３５０μｍ以下、又は約３００μｍ以下である。第１感圧接着層の構造化表面の凸部と凹部の高低差を上記範囲とすることで、例えば高さ１〜２ｍｍの突起を有する粗面に対しても粘着シートを接着することができる。
【００５０】
一実施態様では、第１感圧接着層の微細構造化表面の間隙は空気抜け性に好適な形状及び深さを有しており、粘着シートを平滑面に容易に設置することができる。
【００５１】
微細構造化表面の凸部及び凹部は連通路を形成してもよい。第１感圧接着層の微細構造化表面は、例えば、一定形状の溝部が規則的パターンで配置されて形成された規則的パターンの連通路を有してもよく、不定形の溝部が配置されて形成された不規則なパターンの連通路を有してもよい。
【００５２】
連通路は接着層の外縁に延在してもよい。この実施態様では、粘着シートの被着体への貼り付け時に第１感圧接着層表面と被着体表面に挟まれた空気を連通路を通じて外部に排出して、粘着シートと被着体の界面における観察可能な気泡の混入を抑制又は防止することができる。
【００５３】
複数の連通路が互いに略平行に配置されるように形成される場合、連通路の間隔は、一般に約１０μｍ以上、約２０μｍ以上、又は約５０μｍ以上、約２ｍｍ以下、約１ｍｍ以下、又は約５００μｍ以下とすることができる。
【００５４】
連通路の幅（第１感圧接着層の厚み方向に沿って見たときの最大幅）は、一般に約５μｍ以上、約１０μｍ以上、又は約２０μｍ以上、約１００μｍ以下、約８０μｍ以下、又は約５０μｍ以下とすることができる。
【００５５】
連通路の深さ（第１感圧接着層の厚み方向に沿って測定したときの連通路に隣接する凸部の頂部から連通路の底までの距離）は、一般に約１０μｍ以上、約４０μｍ以上、又は約８０μｍ以上、約４００μｍ以下、約３５０μｍ以下、又は約３００μｍ以下とすることができる。一実施態様では、連通路の底も接着面を有する、すなわち第１感圧接着層が連通路によって分断されていない。
【００５６】
第１感圧接着層は、その他の任意成分、例えば、フィラー、着色剤、紫外線吸収剤、酸化防止剤などを含んでもよい。これらの任意成分は粘着剤中に溶解又は分散させることができる。一実施態様では第１感圧接着層は酸化チタンなどの白色顔料を含む。この実施態様では被着体表面を隠蔽することができる。
【００５７】
粘着シートは公知の方法で被着体表面に適用することができる。適用時に粘着シートをローラーなどで被着体表面に対して押し付けてもよく、手で擦ってもよい。粘着シートは適用時に一旦変形することがあるが、経時で形状を復元して平滑な表面を提供することができる。一実施態様では、粘着シートはモルタル、コンクリートなどの粗面に適用され、適用された後に平滑な外観を呈する。さらに、粗面に適用された粘着シートの周縁部及び粗面の少なくとも一部を覆うようにシールテープを適用してもよい。このようにシールテープを粘着シートの上から適用することにより、粘着シートの端部と粗面との隙間からの水分等の侵入を防止することができ、粗面への適用時に粘着シートに残留しうる内部応力に起因した粘着シートの変形を抑制することができる。
【００５８】
粘着シートの接着力は被着体表面によって様々であるが、１８０度剥離力で表したときに、例えば約０．５Ｎ／２５ｍｍ以上、又は約１Ｎ／２５ｍｍ以上、約５０Ｎ／２５ｍｍ以下、又は約２５Ｎ／２５ｍｍ以下である。粘着シートは剛性シートを有することから曲げ方向に変形しにくく、粘着シートの剥離を開始するのに必要な力が剥離開始位置に集中しない。そのため、１８０度剥離力が小さい場合であっても、粘着シートを被着体表面に保持することができる。１８０度剥離力は、粘着シートを幅２５ｍｍ、長さ１５０ｍｍの長方形に切断して試験片を作製し、ＪＩＳ  Ｚ  ０２３７：２００９に準拠して被着体表面の上に２０℃で貼り付けた後、２０℃で２４時間放置し、引張試験機を用いて２０℃、３００ｍｍ／分の剥離速度で１８０度剥離を行ったときの接着力として定義される。
【００５９】
粘着シートと被着体を貼りあわせた構造における剪断力は被着体表面によって様々であるが、例えば約０．０５ＭＰａ以上、又は約０．１０ＭＰａ以上、約１．５ＭＰａ以下、又は約１．０ＭＰａ以下である。粘着シートは特に粗面に対して適用したときに高い剪断力を示すことができる。いかなる理論に拘束される訳ではないが、これは第１感圧接着層の凹凸を有する微細構造化表面と粗面の凹凸とが噛み合うためであると考えられる。高い剪断力は粘着シートを垂直面に適用するときに粘着シートの自重によるずれを防止するのに有利である。剪断力は、粘着シートを幅２５ｍｍ、長さ６０ｍｍの長方形に切断して試験片を作製し、接触領域が２５ｍｍ×１２ｍｍとなるように、試験片を幅２５ｍｍ、長さ６０ｍｍ、厚み１ｍｍのアルミニウムパネルの上に２３℃でローラーを用いて貼り付けた後、２０℃で２４時間放置し、引張試験機を用いて２０℃、引張速度５０ｍｍ／分で測定したときの接着力として定義される。
【００６０】
一実施態様の粘着シートは再配置性を有する。凹凸を有する微細構造化表面を有する第１感圧接着層は、粘着シートに再配置性を付与することができる。
【００６１】
粘着シートは、任意の構成要素、例えば剛性シートの一方の面上若しくは他方の面上に設けられた表面保護層、印刷層、金属蒸着層などの装飾層、これらの層を接着する接着層、追加の樹脂フィルム層などをさらに有してもよい。
【００６２】
一実施態様では、粘着シートは透明樹脂フィルムを含み、透明樹脂フィルムはその表面に印刷されたグラフィック画像を有する。
【００６３】
剛性シートは、他方の面に第２感圧接着層を有してもよい。第２感圧接着層により剛性シートと、透明樹脂フィルム又は他の層例えば金属層とを接着することができる。グラフィック画像は透明樹脂フィルムと第２感圧接着層の間に位置してもよい。このことによりグラフィック画像を透明樹脂フィルムで保護することができる。
【００６４】
図２に、本開示の別の実施態様による粘着シート１０の概略断面図を示す。粘着シート１０は、剛性シート１２の他方の面（図２では上面）の上に配置された第２感圧接着層２４と、透明樹脂フィルム２２とを含む。透明樹脂フィルム２２の表面（図２では下面）には、グラフィック画像２６が印刷されている。グラフィック画像２６は透明樹脂フィルム２２と第２感圧接着層２４の間に位置している。
【００６５】
透明樹脂フィルムの材料は特に限定されないが、例えばポリ塩化ビニル、ポリ塩化ビニリデン、ポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などが挙げられる。耐候性及び透明性に優れていることから、透明樹脂フィルムとしてアクリル系樹脂フィルムを用いることが有利である。
【００６６】
透明樹脂フィルムの厚みは様々であってよく、例えば約２５μｍ以上又は約４０μｍ以上、約５００μｍ以下又は約３００μｍ以下とすることができる。
【００６７】
透明樹脂フィルムに、装飾等を目的としたマット処理、エンボス処理、プライマー処理、コロナ処理、プラズマ処理などの表面処理などが施されていてもよい。透明樹脂フィルムはその表面にレセプター層を有してもよく、レセプターフィルムであってもよい。レセプター層を有する又はレセプターフィルムである透明樹脂フィルムを用いることで、インクジェット印刷などを用いてグラフィック画像を透明樹脂フィルム上に直接形成することができる。透明樹脂フィルムはその他の任意成分、例えばフィラー、着色剤、紫外線吸収剤、酸化防止剤などを含んでもよい。
【００６８】
透明樹脂フィルムは無色であってもよく、着色されていてもよい。いくつかの実施態様では、透明樹脂フィルムの全光線透過率は、波長範囲４００〜７００ｎｍにおいて、約８５％以上、又は約９０％以上である。本開示における全光線透過率はＪＩＳ  Ｋ  ７３６１−１：１９９７（ＩＳＯ  １３４６８−１：１９９６）に準拠して決定することができる。
【００６９】
グラフィック画像は、インクジェット印刷、スクリーン印刷、グラビア印刷、オフセット印刷、静電印刷などを用いて透明樹脂フィルムに印刷されたものであってよい。剛性フィルムに印刷する場合に比べ、透明樹脂フィルムはよりフレキシブルであるため、印刷時のハンドリング性が良好である。
【００７０】
第２感圧接着層は、アクリル系樹脂、ポリウレタン、ポリオレフィン、ポリエステル、ゴム系樹脂、シリコーン系樹脂、酢酸ビニル系樹脂等の公知の樹脂を含有する感圧接着剤組成物を用いて形成することができる。第２感圧接着層は粘着付与剤を含んでもよく、架橋されていてもよい。一実施態様では第２感圧接着層は酸化チタンなどの白色顔料を含む。この実施態様では被着体表面を隠蔽することができる。
【００７１】
第２感圧接着層の厚みは様々であってよく、例えば約１０μｍ以上、約２０μｍ以上又は約３０μｍ以上、約２００μｍ以下又は約１００μｍ以下とすることができる。
【００７２】
このようなグラフィック画像を有する粘着シートは、例えば以下の手順で製造することができる。剛性シート及び第１感圧接着層を有する粘着シートを用意する。次に、必要に応じて剛性シートの表面又は剛性シート上のその他の層の表面を表面処理し、これらの表面に感圧接着層組成物を塗布し、乾燥することにより第２感圧接着層を形成する。透明樹脂フィルムの一方の表面にインクジェット印刷、スクリーン印刷、グラビア印刷などを用いてグラフィック画像を印刷する。透明樹脂フィルムのグラフィック画像印刷面と第２感圧接着層が対向するように、透明樹脂フィルムと粘着シートを積層する。必要に応じて透明樹脂フィルムの非印刷面にバッキングを配置してもよく、第１感圧接着層の上に剥離ライナーを配置してもよい。必要に応じて第２感圧接着層と透明樹脂フィルムの間の密着性を高めるため、透明樹脂フィルムの表面にコロナ処理、プライマー処理などを施してもよい。
【００７３】
グラフィック画像を有する粘着シートは以下の手順で製造することもできる。剛性シートの表面上に第２感圧接着層を形成し、第２感圧接着層上に剥離ライナーを貼り合わせる。次に、剛性シートの反対面に第１感圧接着層を形成し、第１感圧接着層の上に剥離ライナーを貼り合わせる。第２感圧接着層上の剥離ライナーを除去した後、グラフィック画像が印刷された透明樹脂フィルムを第２感圧接着層上に積層する。
【００７４】
透明樹脂フィルムが剛性シートであってもよい。図３に、本開示のさらに別の実施態様による粘着シート１０の概略断面図を示す。粘着シート１０は、透明樹脂フィルム２２でもある剛性シート１２と、剛性シート１２上に印刷されたグラフィック画像２６と、接着層３４と、追加の樹脂フィルム層３２と、第１感圧接着層１４とを含む。接着層３４は第２感圧接着層と同様のものであってよく、酸化チタンなどの白色顔料を含んでもよい。追加の樹脂フィルム層として、例えばポリ塩化ビニル、ポリ塩化ビニリデン、ポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などのフィルムが挙げられ、その厚みは様々であってよく、例えば約２５μｍ以上又は約４０μｍ以上、約５００μｍ以下又は約３００μｍ以下とすることができる。透明樹脂フィルムと追加の樹脂フィルムの合計厚みが８０μｍ以上５００μｍ以下であることで、これらのフィルムが協働して剛性シートとして機能してもよい。
【００７５】
剛性シートはその表面にレセプター層を有してもよく、レセプターフィルムであってもよい。一実施態様ではレセプター層又はレセプターフィルムはアクリル系樹脂を含む。レセプター層を有する又はレセプターフィルムである剛性シートを用いることで、インクジェット印刷などを用いてグラフィック画像を剛性シート上に直接形成することができる。レセプター層は接着層を介して剛性シートに積層されていてもよい。
【００７６】
図４に、本開示のさらに別の実施態様による粘着シート１０の概略断面図を示す。粘着シート１０は、透明樹脂フィルム２２と、透明接着層３６と、グラフィック画像２６と、グラフィック画像２６を受容するレセプター層３８と、剛性シート１２と、第１感圧接着層１４とを含む。透明接着層３６は透明であることを条件として第２感圧接着層と同様のものであってよい。
【００７７】
図５に、本開示のさらに別の実施態様による粘着シート１０の概略断面図を示す。粘着シート１０は、透明樹脂フィルム２２と、透明接着層３６と、グラフィック画像２６と、グラフィック画像２６を受容するレセプター層３８と、接着層３４と、剛性シート１２と、第１感圧接着層１４とを含む。接着層３４は第２感圧接着層と同様のものであってよく、酸化チタンなどの白色顔料を含んでもよい。透明接着層３６は透明であることを条件として第２感圧接着層と同様のものであってよい。レセプター層３８は透明なアクリル系樹脂フィルムであってよい。
【００７８】
粘着シートは金属層をさらに含んでもよい。金属層を用いることにより、粘着シートに低燃焼性、難燃性又は不燃性（以下、合わせて「不燃性」という。）を付与することができる。いかなる理論に拘束される訳ではないが、金属層は、それ自体が高い不燃性を有しており、粘着シートの構成要素の少なくとも一部を火炎、熱、酸素などから保護又は遮蔽できることから、粘着シートを全体として不燃性にすることができると考えられる。
【００７９】
金属層は、例えば、アルミニウム、アルミニウム合金、スチール、スチール合金、銅、銅合金、チタン、チタン合金、又はこれらの２種以上の組み合わせを含んでもよい。金属層は複数の金属層の積層体であってもよい。一実施態様では金属層は金属箔又は金属シートの形態で使用される。入手しやすく不燃性にも優れていることから、金属層はアルミニウム又はスチールを含むことが望ましく、安価で実用的な不燃性が得られることから、金属層はアルミニウムを含むことがより望ましい。
【００８０】
いくつかの実施態様では、金属層の厚みは、約８μｍ以上、約１０μｍ以上又は約１５μｍ以上、約２００μｍ以下、約１５０μｍ以下又は約１００μｍ以下とすることができる。金属層の厚みを約８μｍ以上とすることで良好な不燃性を得ることができる。金属層の厚みを約２００μｍ以下とすることで粘着シートの製造コストの不要な増大を避けることができる。
【００８１】
金属層がアルミニウムを含む場合、金属層の厚みは、約１２μｍ以上、約１５μｍ以上又は約２５μｍ以上とすることができ、約３０μｍ以上、約４０μｍ以上又は約５０μｍ以上とすることでより優れた不燃性を得ることができる。
【００８２】
一実施態様では、金属層は剛性シートの他方の面上に、すなわち、剛性シートの第１感圧接着層が配置された面とは反対側の面に直接接触して又は他の層を介して配置される。この実施態様では、粘着シートを基材に適用したときに剛性シートは金属層と基材の間に位置する。そのため、粘着シートの構成要素のうち厚みが比較的大きく燃焼しやすい剛性シートを、金属層の存在により、効果的に火炎、熱、酸素などから保護又は遮蔽して、粘着シートに高い不燃性を付与することができる。
【００８３】
図６に、本開示のさらに別の実施態様による粘着シート１０の概略断面図を示す。粘着シート１０は、剛性シート１２の一方の面（図６では下面）の上に配置された第１感圧接着層１４と、剛性シート１２の他方の面（図６では上面）の上に配置された金属層４２とを含む。金属層４２は第２感圧接着層２４を介して剛性シート１２に接着されている。粘着シート１０は、剛性シート１２の他方の面上に透明樹脂フィルム２２をさらに含み、透明樹脂フィルム２２の表面（図６では下面）には、グラフィック画像２６が印刷されている。透明樹脂フィルム２２は接着層３４を介して金属層４２に接着され、グラフィック画像２６は透明樹脂フィルム２２と接着層３４の間に位置している。粘着シート１０を基材に適用すると、剛性シート１２は金属層４２と基材の間に位置して、粘着シート１０の最表面（図６では透明樹脂フィルム２２の上面）が最初に暴露される火炎、熱、酸素などから金属層４２によって保護又は遮蔽され、厚みが比較的大きく燃焼しやすい剛性シート１２への延焼を防止又は抑制することができる。接着層３４は第２感圧接着層２４と同様のものであってよく、酸化チタンなどの白色顔料を含んでもよい。
【００８４】
一実施態様では、金属層と装飾層の間に配置される接着層（図６では金属層４２とグラフィック画像２６の間に配置される接着層３４）は酸化チタンなどの白色顔料を含む。この実施態様では金属層の色調を隠蔽して装飾層の意匠性を維持する又は向上させることができる。
【００８５】
いくつかの実施態様において、金属層を含む粘着シートの総発熱量は、２０分間の合計で例えば約１０ＭＪ／ｍ２以下、好ましくは約８ＭＪ／ｍ２以下、さらに好ましくは約６ＭＪ／ｍ２以下である。本開示における総発熱量は、ＩＳＯ  ５６６０−１に準拠してコーンカロリメータ法を用いて測定することができる。防火材料規格値によれば、粘着シートは、その総発熱量が、５分間の合計で８ＭＪ／ｍ２以下であれば難燃材料、１０分間の合計で８ＭＪ／ｍ２以下であれば準不燃材料、２０分間の合計で８ＭＪ／ｍ２以下であれば不燃材料にそれぞれ分類される。
【００８６】
不燃性を有する粘着シートの厚みをより薄くすることでその不燃性をより高めることができる。いくつかの実施態様では、不燃性を有する粘着シートの厚みを約５００μｍ以下、約３００μｍ以下、又は約１５０μｍ以下とすることができる。
【００８７】
粘着シートを構成する層は不燃性添加剤を含有してもよい。不燃性添加剤として、臭素化合物、リン化合物、塩素化合物、アンチモン化合物、金属水酸化物、窒素化合物などが挙げられる。臭素化合物として、ペンタブロモジフェニルエーテル、オクタブロモジフェニルエーテル、デカブロモジフェニルエーテル（ＤＢＤＰＥ、ＤＢＤＰＯ）、テトラブロモビスフェノールＡ（ＴＢＢＰＡ）、ヘキサブロモシクロドデカン（ＨＢＣＤ）、ヘキサブロモベンゼンなどを使用することができる。リン化合物として、トリフェニルホスフェートなどの芳香族のリン酸エステル、赤リン、ハロゲンを含むリン酸エステルなどを使用することができる。塩素化合物として、塩素化パラフィンなどを使用することができる。アンチモン化合物として、三酸化アンチモン、五酸化アンチモンなどを使用することができる。金属水酸化物として、水酸化アルミニウム、水酸化マグネシウムなどを使用することができる。窒素化合物として、メラミンシアヌレートなどを使用することができる。不燃性添加剤の配合量は、粘着シートに所望される特性、例えば接着性、意匠性、透明性などを損なわない範囲で適宜決定することができる。
【００８８】
粘着シートは様々な用途及び表面に使用することができる。一例として、建築物などの壁面、床面、天井面などに貼り付けて使用されるグラフィックシートが挙げられる。特に、粘着シートが、モルタル、コンクリート、壁紙等で表面が覆われ、凹凸の程度が大きく、凹凸の形状及び寸法が不規則な表面と平滑な表面のいずれにも適用される場合に有用である。
【００８９】
粘着シートは、照明看板用のグラフィックシートとしても好適に使用することができる。照明看板に使用される粘着シートは、粘着シートの背面に位置する照明からの光の少なくとも一部を透過する領域を含む。ガラス、プラスチックなどで作られた照明看板のパネルの上に粘着シートを取り付けることで、照明の消灯時及び点灯時に観察できる装飾を照明看板に付与することができる。粘着シートが再配置性を有する場合は、不要になった粘着シートを照明看板から容易に除去し、必要に応じて新たな粘着シートを照明看板に貼り付けることができる。
【００９０】
いくつかの実施態様では、粘着シートの全光線透過率は、粘着シート全面で平均して約５％以上、約７％以上、又は約１０％以上、約９０％以下、約６０％以下、又は約３０％以下とすることができる。
【実施例】
【００９１】
粘着シートの作製に使用した材料を表１に示す。
【００９２】
【表１】
2020100721.tif 000005
【００９３】
白色接着剤の調製
白色顔料１（ＰＧ１）、分散剤１（Ｄ１）及びメチルエチルケトンを混合して白色顔料分散溶液（プレミックス）を調製した。白色顔料１と分散剤１の質量比は固形分で５：１であった。白色顔料分散溶液の固形分は約６６質量％であった。白色顔料分散溶液と粘着性ポリマー１（ＡＤＨ１）を混合して白色接着剤溶液を調製した。白色接着剤溶液中、粘着性ポリマー１は１００質量部、白色顔料１は５０質量部、分散剤１は１０質量部であった。白色接着剤溶液に架橋剤１（ＣＬ１）を１００質量部の粘着性ポリマー１に対して０．２０質量部の量で添加した。白色接着剤溶液の固形分は約５５質量％であった。
【００９４】
例１
白色接着剤溶液をポリエステルフィルム１（ＰＥＴ１）上にナイフコーターで塗布した。塗布層を９５℃で５分間乾燥して、厚み３０μｍの白色感圧接着層を形成した。白色感圧接着層を剥離ライナー４（Ｌ４）のシリコーン処理面に貼り合わせた。
【００９５】
同じ白色接着剤溶液を剥離ライナー１（Ｌ１）のシリコーン処理面上にナイフコーターで塗布した。塗布層を９５℃で１０分間乾燥して、厚み６５μｍの白色感圧接着層を形成した。得られた白色感圧接着層をポリエステルフィルム１の反対面にラミネートした。白色感圧接着層には剥離ライナー１の凹凸構造（ネガ構造）が転写されて、その表面に深さ約２８μｍ、幅約９０μｍの連通路が１．２５ｍｍのピッチで配設された凹凸構造（ポジ構造）が形成された。グラフィックスを施したスコッチカル（登録商標）ＰＦ９９７（５０μｍ厚アクリルフィルム、スリーエムジャパン株式会社（日本国東京都品川区））を、ポリエステルフィルム１上の厚み３０μｍの白色感圧接着層から３８μｍ厚ポリエステルライナーを除去した後、厚み３０μｍの白色感圧接着層の上に貼り合わせて例１の粘着シートを作製した。２５℃における白色粘着剤の剪断貯蔵弾性率Ｇ’は３．６×１０５Ｐａであった。
【００９６】
例２
剥離ライナー１（Ｌ１）側の白色感圧接着層の厚みを１００μｍに変更した以外は例１と同様にして例２の粘着シートを作製した。
【００９７】
例３
白色接着剤溶液を剥離ライナー１（Ｌ１）のシリコーン処理面上にナイフコーターで塗布した。塗布層を９５℃で１０分間乾燥して、厚み６５μｍの白色感圧接着層を形成した。ポリエステルフィルム１（ＰＥＴ１）を白色感圧接着層と貼り合わせて例３の粘着シートを作製した。
【００９８】
例４
剥離ライナー１（Ｌ１）側の白色感圧接着層の厚みを１００μｍに変更した以外は例３と同様にして例４の粘着シートを作製した。
【００９９】
例５
ポリエステルフィルム１（ＰＥＴ１）をポリエステルフィルム２（ＰＥＴ２）に変更した以外は例２と同様にして例５の粘着シートを作製した。
【０１００】
例６
剥離ライナー１（Ｌ１）を剥離ライナー２（Ｌ２）に変更した以外は例２と同様にして例６の粘着シートを作製した。白色感圧接着層には剥離ライナー２の凹凸構造（ネガ構造）が転写されて、その表面に深さ約１１μｍ、幅約２０μｍの連通路が０．２ｍｍのピッチで配設された凹凸構造（ポジ構造）が形成された。
【０１０１】
例７
例１の厚み６５μｍの白色感圧接着層に代えて、白色接着剤溶液を剥離ライナー１（Ｌ１）のシリコーン処理面上に塗布及び乾燥して形成した厚み４６μｍの白色感圧接着層を両面接着テープＫＲＴ−１５（スリーエムジャパン株式会社（日本国東京都品川区））にラミネートして厚み５４６μｍの感圧接着層を形成した後、ポリエステルフィルム１の厚み３０μｍの白色感圧接着層とは反対側の面にラミネートした以外は例１と同様にして例７の粘着シートを作製した。
【０１０２】
例８
両面接着テープＫＲＴ−１５の代わりにアクリルフォーム両面接着テープＶＨＢ  ４４８１ＭＨ（スリーエムジャパン株式会社（日本国東京都品川区））を使用して厚み１０４６μｍの感圧接着層を形成した以外は例７と同様にして例８の粘着シートを作製した。
【０１０３】
例９
剥離ライナー１（Ｌ１）側の白色感圧接着層の厚みを４６μｍに変更した以外は例１と同様にして例９の粘着シートを作製した。
【０１０４】
比較例１
剥離ライナー４（Ｌ４）、及び白色感圧接着層として両面接着テープＫＲＴ−１５（スリーエムジャパン株式会社（日本国東京都品川区））を使用した以外は例１と同様にして比較例１の粘着シートを作製した。
【０１０５】
比較例２
剥離ライナー４（Ｌ４）、及び白色感圧接着層としてアクリルフォーム両面接着テープＶＨＢ  ４４８１ＭＨ（スリーエムジャパン株式会社（日本国東京都品川区））を使用した以外は例１と同様にして比較例２の粘着シートを作製した。
【０１０６】
比較例３
ポリエステルフィルム１（ＰＥＴ１）をポリエステルフィルム３（ＰＥＴ３）に変更した以外は例２と同様にして比較例３の粘着シートを作製した。
【０１０７】
比較例４
ポリエステルフィルム１（ＰＥＴ１）をポリエステルフィルム４（ＰＥＴ４）に変更した以外は例２と同様にして比較例４の粘着シートを作製した。
【０１０８】
比較例５
剥離ライナー１（Ｌ１）側の白色感圧接着層の厚みを３０μｍに変更した以外は例１と同様にして比較例５の粘着シートを作製した。
【０１０９】
比較例６
剥離ライナー１（Ｌ１）を剥離ライナー３（Ｌ３）に変更した以外は例１と同様にして比較例６の粘着シートを作製した。
【０１１０】
感圧接着層、剛性シート及び粘着シートを以下の手順で試験して評価した。
【０１１１】
降伏弾性率
ポリエステルフィルムを幅１５ｍｍ、長さ１００ｍｍの長方形に切断して試験片を作製した。ＪＩＳ  Ｋ  ７１２７：１９９９に準拠して試験片の伸び特性を引張試験機（テンシロン万能試験機、型番：ＲＴＣ−１２１０Ａ、株式会社エー・アンド・デイ（日本国東京都豊島区））を用いて２０℃、掴み間隔５０ｍｍ、引張速度３００ｍｍ／分の条件で測定した。降伏点における弾性率を降伏弾性率とした。
【０１１２】
２％引張強度
樹脂フィルムを幅２５ｍｍ、長さ１００ｍｍの長方形に切断して試験片を作製した。２０℃における２％伸びの時点での引張強度を引張試験機（テンシロン万能試験機、型番：ＲＴＣ−１２１０Ａ、株式会社エー・アンド・デイ（日本国東京都豊島区））を用いて、２０℃、掴み間隔５０ｍｍ、引張速度３００ｍｍ／分の条件で測定した。
【０１１３】
外観（平滑性）
粘着シートを約１５０ｍｍ角に切断して試験片を作製した。試験片をスタッコ塗装パネル（株式会社パルテック（日本国神奈川県平塚市））の上に２３℃でローラーを用いて貼り付けた。試験片が貼り付けられたスタッコ塗装パネルを２３℃で４８時間垂直に保持した。基材上の試験片の表面が目視で平坦である場合に外観を「良好」とした。基材上の試験片の表面が目視で粗面に見える場合に外観を「不良」とした。スタッコ塗装パネル上の試験片の剥がれが目視で確認できた場合に外観を「不可」とした。
【０１１４】
接着力
試験片を幅２５ｍｍ、長さ１５０ｍｍの長方形に切断して試験片を作製した。試験片をメラミン塗装パネル、モルタルパネル、及びＤＩ−ＮＯＣ（登録商標）ＰＳ９５９フィルム（マット表面加工、表面粗さ５０μｍ、スリーエムジャパン株式会社（日本国東京都品川区））の上に２３℃で貼り付けた。貼り付け方法はＪＩＳ  Ｚ  ０２３７：２００９に準拠した。試験片を２０℃で２４時間放置した。引張試験機（テンシロン万能試験機、型番：ＲＴＣ−１２１０Ａ、株式会社エー・アンド・デイ（日本国東京都豊島区））を用いて２０℃、３００ｍｍ／分の剥離速度で１８０度剥離を行ったときの接着力を測定した。
【０１１５】
空気抜け性
粘着シートを約１５０ｍｍ角に切断して試験片を作製した。試験片をメラミン塗装パネル（株式会社パルテック（日本国神奈川県平塚市））の上に２３℃でローラーを用いて貼り付けた。基材と試験片の界面に気泡が観察されない場合に空気抜け性を「良好」とした。基材と試験片の界面に気泡が観察された場合に空気抜け性を「不良」とした。
【０１１６】
ＤＩ−ＮＯＣ（登録商標）フィルムからの除去性
試験片を幅２５ｍｍ、長さ１５０ｍｍの長方形に切断して試験片を作製した。試験片をＤＩ−ＮＯＣ（登録商標）ＰＳ９５９フィルムの上に２３℃でローラーを用いて貼り付けた。試験片を２３℃で４８時間放置した。試験片を除去したときに、感圧接着剤残渣がＤＩ−ＮＯＣ（登録商標）ＰＳ９５９フィルム上に確認できない場合、除去性を「優良」とし、感圧接着剤残渣がＤＩ−ＮＯＣ（登録商標）ＰＳ９５９フィルム上に僅かに確認されたがイソプロパノールを用いて容易に清浄することができる場合、除去性を「良好」とし、試験片をＤＩ−ＮＯＣ（登録商標）ＰＳ９５９フィルムから除去するのが難しい場合、除去性を「不良」とした。「優良」及び「良好」は実用上許容である。ＤＩ−ＮＯＣ（登録商標）ＰＳ９５９フィルムの表面粗さは約５０μｍであった。
【０１１７】
モルタルパネルからの除去性
試験片を幅２５ｍｍ、長さ１５０ｍｍの長方形に切断して試験片を作製した。試験片をモルタルパネル（株式会社パルテック（日本国神奈川県平塚市））の上に２３℃でローラーを用いて貼り付けた。試験片を２３℃で４８時間放置した。試験片を除去したときに、感圧接着剤残渣がモルタルパネル上に確認できない場合、除去性を「優良」とし、感圧接着剤残渣がモルタルパネル上に僅かに確認されたがイソプロパノールを用いて容易に清浄することができる場合、除去性を「良好」とし、試験片をモルタルパネルから除去するのが難しい場合、除去性を「不良」とした。「優良」及び「良好」は実用上許容である。
【０１１８】
作製した粘着シートの詳細及び評価結果を表２に示す。表２において評価していない項目はＮＤと記載されている。
【０１１９】
【表２】
2020100721.tif 000006
【符号の説明】
【０１２０】
１０    粘着シート
１２    剛性シート
１４    第１感圧接着層
１４２  微細構造化表面
１６    ライナー
２２    透明樹脂フィルム
２４    第２感圧接着層
２６    グラフィック画像
３２    追加の樹脂フィルム層
３４    接着層
３６    透明接着層
３８    レセプター層
４２    金属層
【図１】
2020100721.tif 000007
【図２】
2020100721.tif 000008
【図３】
2020100721.tif 000009
【図４】
2020100721.tif 000010
【図５】
2020100721.tif 000011
【図６】
2020100721.tif 000012